(57)【要約】【課題】改善されたエッジ質を有する半導体ウェーハ並びにこのような半導体ウェーハを作製する方法を提供する。【解決手段】０．３μｍよりも大きい、又は０．３μｍに等しい欠陥部を有していないエッジ領域が設けられているようにした。【選択図】なし【特許請求の範囲】
【請求項１】
半導体ウェーハにおいて、０．３μｍよりも大きい、又は０．３μｍに等しい欠陥部を有していないエッジ領域が設けられていることを特徴とする、半導体ウェーハ。
【請求項２】
半導体ウェーハのエッジ領域が、半導体ウェーハのエッジ並びに半導体ウェーハの表面及び裏面に設けられた３ｍｍの周辺部領域を含んでいる、請求項１記載の半導体ウェーハ。
【請求項３】
半導体ウェーハのエッジが研磨されている、請求項１又は２記載の半導体ウェーハ。
【請求項４】
欠陥部が、粒子、破断部、亀裂、スクラッチ、汚染部、積層欠陥部及びしみを有している、請求項１から３までのいずれか１項記載の半導体ウェーハ。
【請求項５】
半導体ウェーハが、単結晶のシリコンから成るウェーハ、研磨されたシリコンウェーハ、エピタキシャル層を有するシリコンウェーハ、熱処理されたシリコンウェーハ、ストレインドシリコン層を有するウェーハ、ＳＯＩウェーハ又はｓＳＯＩウェーハである、請求項１から４までのいずれか１項記載の半導体ウェーハ。
【請求項６】
半導体ウェーハを作製する方法において、該方法が次のプロセス経過を有している、すなわち、（ａ）面取されエッチングを施されたエッジを有する半導体ウェーハを準備し、（ｂ）半導体ウェーハのエッジを研磨し、中央で回転するチャックで保持され、該チャックから突出した半導体ウェーハと、所定の角度だけチャックに対して傾斜した、中央で回転する、研磨布を取り付けられた少なくとも１つの研磨ドラムとを互いに対して送り、研磨剤の連続的な供給下に所定の圧着圧により互いに押圧し、研磨ドラムと半導体ウェーハとを、半導体ウェーハの所定の回転数後に互いから離隔し、（ｃ）半導体ウェーハを洗浄し、（ｄ）検査ユニットにより半導体ウェーハのエッジ領域を検査し、（ｅ）半導体ウェーハをさらに加工し、（ｄ）に従った半導体ウェーハのエッジ領域の検査により、エッジ領域内の０．３μｍの大きさ以上の全ての欠陥部を自動的に検出し、分類し、検査時に欠陥部が確認された場合には、（ｂ）〜（ｄ）に従って半導体ウェーハを後加工し、次いで（ｅ）に従ってさらに加工し、（ｂ）に従ったエッジ研磨を、欠陥部の分類に基づき最適化された研磨パラメータにより行うか、又はさもなければ、検出された欠陥部に基づき後加工が不可能な場合には前記半導体ウェーハを取り除く、プロセス経過を有していることを特徴とする、半導体ウェーハを作製する方法。
【請求項７】
半導体ウェーハのエッジ領域が、半導体ウェーハのエッジ、並びに半導体ウェーハの表面及び裏面に設けられた３ｍｍの周辺部領域を有しているようにする、請求項６記載の方法。
【請求項８】
半導体ウェーハのエッジの研磨時に、チャックの回転時間を５０〜１５０／ｓにし、研磨ドラムの回転数を５００〜１０００ｍｉｎ−１にし、研磨ドラムと半導体ウェーハとの間の迎え角を３０〜５０°にし、研磨剤流れを０．１５〜０．４０ｌｉｔｅｒ／ｍｉｎにし、圧着圧を２〜４ｋｇにし、かつ半導体ウェーハの２〜８回転後に、半導体ウェーハと研磨ドラムとを互いから離隔する、請求項６又は７記載の方法。
【請求項９】
フッ素水素酸（ＨＦ）による洗浄−純水によるすすぎ−ＴＭＡＨ／Ｈ２Ｏ２（水酸化テトラメチルアンモニウム／過酸化水素）による洗浄−純水によるすすぎの順序で半導体ウェーハの洗浄を実施し、次いで該半導体ウェーハを乾燥させる、請求項６から８までのいずれか１項記載の方法。
【請求項１０】
前記（ｅ）に従ったさらなる加工が、１つ又は複数の加工ステップを有しているようにする、すなわち、半導体ウェーハの表面の研磨−裏面シール−半導体ウェーハの表面におけるエピタキシシャル層の析出−水素雰囲気又はアルゴン雰囲気下における半導体ウェーハの熱処理を有しているようにする、請求項６から９までのいずれか１項記載の方法。
【請求項１１】
前記方法が、半導体ウェーハのエッジ領域を制御する複数のプロセスステップを有しており、これらそれぞれの加工ステップ後に、検査ユニットにより半導体ウェーハのエッジ領域のチェックを行い、半導体ウェーハのエッジ領域が、エッジと、該エッジに対して３ｍｍの間隔をおいて表面及び裏面に設けられた周辺部領域を有しているようにし、前記チェック時に、半導体ウェーハの前記エッジ領域内の０．３μｍの大きさ以上の欠陥部を自動的に検出し、分類する、請求項６から１０までのいずれか１項記載の方法。
【請求項１２】
半導体ウェーハのエッジ領域を制御するプロセスステップが、エッジ面取り、両面研磨、エッチングステップ及び半導体チップにおけるエピタキシャル層の析出を有しているようにする、請求項１１記載の方法。
【請求項１３】
プロセス処理されたそれぞれの半導体ウェーハにおいて、該半導体ウェーハのエッジ領域を制御する、請求項１１又は１２記載の方法。
【請求項１４】
欠陥部が検出された場合に、半導体ウェーハを、最適化されたプロセスパラメータにより後加工するか、又は検出された欠陥部に基づき後加工が不可能な場合には、前記半導体ウェーハを取り除く、請求項１１〜１３までのいずれか１項記載の方法。
【請求項１５】
欠陥部が検出された場合に、先行するプロセスステップの制御を、プロセスパラメータの最適化により行う、請求項１１から１４までのいずれか１項記載の方法。
【発明の詳細な説明】
【技術分野】
【０００１】
本発明は、エッジ領域の改善された質を有する半導体ウェーハ並びに半導体ウェーハを作製する方法に関する。
【背景技術】
【０００２】
半導体ウェーハのエッジに課される質的要請は、特に半導体ウェーハの直径が大きい場合（直径≧３００ｍｍ）にはますます高くなる。半導体ウェーハのエッジは、特に汚染からできるだけ自由であり、わずかな粗さを有していることが望ましい。さらに半導体ウェーハは取扱い時の高められた機械的な負荷に対して抵抗性があることが望ましい。
【０００３】
単結晶から分離された半導体ウェーハの処理されていないエッジは比較的粗い、不均一な表面を有している。このような表面は機械的な負荷時にはしばしば破断し、妨害となる粒子の原因となる。
【０００４】
それ故、エッジを研削し、これにより、結晶内の破断及び損傷を除外し、エッジ所定のプロフィールを付与することが一般的である。
【０００５】
適宜な研磨装置が従来技術により公知である。通常は、半導体ウェーハは回転するテーブルに固定され、エッジにより、加工工具の、同じく回転する作業面に送られる。この場合に使用される加工工具は、たいていはディスクの形で形成されており、これらのディスクはスピンドルに固定されており、周面を有しており、これらの周面は、半導体ウェーハのエッジを加工するための作業面として用いられる。材料を削り取る粒子は、通常は加工工具の作業面内に堅固に固定されている。
【０００６】
この加工工具は、半導体ウェーハに面取りされたエッジを設けるために適している。通常はエッジ面取り後にはある程度の最小粗さがエッジ表面に残る。
【０００７】
後の加工ステップでは、研削され、エッチング媒体により処理された、半導体ウェーハのエッジが通常は研磨される。
【０００８】
この場合に、中央で回転する半導体ウェーハのエッジは所定の力（圧着厚）により、中央で回転する研磨ドラムに対して押しつけられる。アメリカ特許第５９８９１０５号明細書により、エッジ研磨のためのこのような方法が公知である。この方法では、研磨ドラムはアルミニウム合金から成っており、研磨布を取り付けられている。半導体ウェーハは、通常は平坦なウェーハホルダ、いわゆる「チャック」に固定されている。半導体ウェーハのエッジは、このチャックから突出しており、これにより、エッジには研磨ドラムが自由にアクセス可能である。
【０００９】
プロセスチェックのためには、エッジ研磨後には、通常は抜き取り検査の形式で半導体ウェーハのエッジの視覚的なチェックがマイクロスコープ下に実施される。このチェックは半導体ウェーハのエッジ上の粒子、粗さ及び欠陥部に関して行われる。特に半導体ウェーハのエッジが、場合によって生じる起伏によりもたらされる光反射に基づき検査される。
【００１０】
ただし、このような視覚的なチェックは信頼性がなく、全ての半導体ウェーハのための一様なエッジ質を保証することを可能にしない。さらに視覚的なチェックは、半導体ウェーハのエッジ領域内の小さい欠陥部を完全に、信頼性良く確認し、これにより、できるだけ欠陥部のないプロセス管理を行うためには適していない。
【００１１】
さらに検査装置が提供されている。ただし、この検査装置は、たいていはウェーハエッジの３ｍｍの周辺部除外領域内までの半導体ウェーハの検査しか可能にしない。エッジ領域全体、すなわち、半導体ディスクのエッジも前記周辺部除外領域のエッジもたいていの公知の検査装置では検査することができない。
【００１２】
ヨーロッパ特許庁特許公開第１３４８９４７号明細書により、例えば半導体ウェーハのエッジを検査することができるが、しかしながら、エッジ領域全体を検査することができない検査装置が公知である。
【００１３】
これに対して、ドイツ連邦共和国特許公開第１０３５３９３６明細書には、半導体ウェーハの周辺部除外領域を含めたエッジ領域全体において所定の大きさ以上の欠陥部の自動的な検出を可能にする検査装置が記載されている。
【特許文献１】ヨーロッパ特許庁特許公開第１３４８９４７号明細書
【特許文献２】ドイツ連邦共和国特許公開第１０３５３９３６明細書
【発明の開示】
【発明が解決しようとする課題】
【００１４】
本発明の課題は、改善されたエッジ質を有する半導体ウェーハ並びにこのような半導体ウェーハを作製する方法を提供することである。
【課題を解決するための手段】
【００１５】
この課題は、０．３μｍよりも大きい、又は０．３μｍに等しい欠陥部を有していないエッジ領域により特徴づけられる半導体ウェーハにより解決される。
【発明の効果】
【００１６】
本発明では、前記エッジ領域は、半導体ウェーハの少なくとも１つのエッジを有している。
【００１７】
有利には半導体ウェーハの前記エッジ領域は、半導体ウェーハのエッジと、半導体ウェーハの表面及び裏面に設けられた３ｍｍの周辺部領域とを有している。
【００１８】
有利には半導体ウェーハのエッジ領域は、半導体ウェーハのエッジの傾斜した面及び面取りされた面全てを有している。
【００１９】
欠陥部は、半導体ウェーハのエッジ領域の粒子、破断部、亀裂、スクラッチ、しみ、汚染部、積層欠陥部を有している。
【００２０】
有利には、半導体ウェーハのエッジは研磨されている。
【００２１】
半導体ウェーハは、有利には単結晶のシリコンからなるウェーハ、研磨されたシリコンウェーハ、エピタキシャル層を有するシリコンウェーハ、熱により、例えばアルゴン雰囲気内で処理されたシリコンウェーハ、ストレインドシリコン層（"Strained Silicon"）を有するウェーハ、ＳＯＩ（" Silicon on Insulator"）ウェーハ、又はｓＳＯＩ（"Strained Silicon on Insulator"）ウェーハである。
【００２２】
本発明の課題は、次のプロセス経過、すなわち、：（ａ）面取りされエッチングを施されたエッジを有する半導体ウェーハが準備され、（ｂ）半導体ウェーハのエッジが研磨され、この場合に中央で回転するチャックで保持されこのチャックから突出した半導体ウェーハと、所定の角度だけチャックに対して傾斜した、中央で回転し、研磨布を取り付けられた少なくとも１つの研磨ドラムとが互いに対して送られ、研磨剤の連続的な供給下に所定の圧着圧により互いに押圧され、この場合に研磨ドラムと半導体ウェーハとが、半導体ウェーハの所定の回転数後に互いから離隔され、（ｃ）半導体ウェーハが洗浄され、（ｄ）検査ユニットにより半導体ウェーハのエッジ領域が検査され、（ｅ）半導体ウェーハがさらに加工され、この場合に（ｄ）に従った、半導体ウェーハのエッジ領域の検査により、エッジ領域内の０．３μｍの大きさ以上の全ての欠陥部が自動的に検出され、分類され、検査時に欠陥部が確認された場合には、（ｂ）〜（ｄ）に従って半導体ウェーハが後加工され、次いで（ｅ）に従ってさらに加工され、この場合に（ｂ）に従ったエッジ研磨が、欠陥部の分類に基づき最適化された研磨パラメータにより行われるか、又はさもなければ、検出された欠陥部に基づき後加工が不可能な場合にはこの半導体ウェーハが取り除かれる、プロセス経過を有する、半導体ウェーハを作製する方法によっても解決される。
【００２３】
本発明による方法では、面取りされエッチングを施されたエッジを有する半導体ウェーハがまず準備される。このためには、有利には半導体ウェーハは従来技術に基づき単結晶から分離され、エッジが面取され、かつ表面及び裏面が研磨及び／又はラッピング法により平坦化され、湿式のエッチング処理を受ける。
【００２４】
半導体ウェーハの、面取りされエッチングを施されたエッジは、次いで（ｂ）に従って研磨される。
【００２５】
このためには、市販のエッジ研磨自動装置が提供されている。この場合に半導体ウェーハが、中央で回転するチャックで固定され、この場合に半導体ウェーハはチャックから突出している。所定の角度だけチャックに対して傾斜した、中央で回転し、研磨布を取り付けられた研磨ドラムと、半導体ウェーハを有するチャックが互いに対して送られ、研磨剤の連続的な供給下に所定の圧着圧により互いに押圧される。
【００２６】
次いで半導体ウェーハは（ｃ）に従って洗浄を受ける。この洗浄は、浴内で、又はスプレ方式により多数の半導体ウェーハが同時に洗浄されるバッチ式方法の形で行うか、又はウェーハを一枚ずつ洗浄する枚葉式プロセスの形で行うこともできる。
【００２７】
本発明の枠内では、多数の半導体ウェーハ、例えばエッジ研磨プロセスからの全てのウェーハが、フッ素水素酸（ＨＦ）による洗浄−純水によるすすぎ−ＴＭＡＨ／Ｈ２Ｏ２（水酸化テトラメチルアンモニウム／過酸化水素）による洗浄−純水によるすすぎの順序で同時に洗浄される、浴洗浄を実施することが有利である。次いで半導体ウェーハは乾燥される。通常は、遠心分離式乾燥−、熱湯−又はＨＦ／オゾン−原理に基づき作業する市販の機器による乾燥が行われる。洗浄及び乾燥ステップ後に得られるエッジ研磨された半導体ウェーハは乾燥しており、親水性である。
【００２８】
浴洗浄後には、（ｄ）に従って、半導体ウェーハのエッジ領域の検査が設けられている。
【００２９】
このためには、従来技術に基づく検査ユニットが使用される。この検査ユニットは、有利にはドイツ連邦共和国特許公開第１０３５２９３６号明細書に記載の装置に対応している。このような検査ユニットの機能形式は、暗視野内の光の検出に基づいており、この光は、「光点欠陥部（ＬＰＤ）」、すなわち、例えば結晶欠陥部、損傷部、スクラッチ、不純物又は粒子で散乱せしめられる。この場合にそれぞれの欠陥部には、光散乱特性に等価の大きさ「ラテックス球等価（Latex Sphere Equivalent（ＬＳＥ）」が割り当てられる。
【００３０】
エッジ領域は、少なくとも半導体ウェーハのエッジを有している。
【００３１】
有利には半導体ウェーハのエッジ領域は、半導体ウェーハのエッジの傾斜した面及び面取りされた面全てを有している。
【００３２】
有利には、エッジ領域は半導体ウェーハのエッジ並びに半導体ウェーハの表面及び裏面に設けられた３ｍｍの周辺部領域を有している。
【００３３】
半導体ウェーハのエッジ領域の検査により、０．３μｍの大きさ以上のエッジ領域内の欠陥部が検出され、分類される。
【００３４】
この大きさ以上の欠陥部を有する半導体ウェーハは、（ｂ）に従ったエッジの新たな研磨により、しかしながら、最適化された研磨パラメータにより後加工されるか、又は後加工が不可能な場合には取り除かれる。
【００３５】
本発明によれば、研磨パラメータの最適化は、検査時に検出された欠陥部の分類に基づき行われる。
【００３６】
エッジの質に課される要請を満たした半導体ウェーハのみが（ｅ）に従ってさらに加工されることにより、半導体ウェーハのエッジ領域の一様な質を保証することができる。このことは、ときには半導体ウェーハのエッジ領域の高められた機械的な負荷にも結びついた、後続のさらなる加工のためには極めて有利である。
【００３７】
（ｅ）に従ったさらなる加工は、例えば半導体ウェーハの研磨（両面研磨、化学機械的研磨）、裏面シール、半導体ウェーハの表面におけるエピタキシシャル層の析出、又は水素雰囲気又はアルゴン雰囲気下における半導体ウェーハの熱的な処理を含んでいる。
【００３８】
本発明によれば、エッジ研磨及び洗浄後に半導体ウェーハのエッジ領域内に欠陥部が検出された場合にも、最適化された研磨パラメータによりエッジ研磨による後加工が行われる。
【００３９】
以下に、典型的に生じる欠陥部若しくは欠陥部分類に基づき、研磨パラメータのために最適化された有利な値範囲を説明する。本発明によれば、これらの研磨パラメータはエッジ領域の検査及び欠陥部分類後に半導体ウェーハの後加工の枠内でエッジ研磨時にさらに最適化される。
【００４０】
エッジ研磨時には、チャック及びチャックで保持された半導体ウェーハが中央で回転せしめられる。有利には、チャックの回転は５０〜１５０／ｓ（回転時間）である。
【００４１】
研磨布により覆われた、有利には５００〜１０００ｍｉｎ−１の回転数により中央で回転せしめられる研磨ドラムとチャックとが互いに対して送られる。この場合に研磨ドラムは所定の迎え角下に半導体ウェーハに対して斜めに設置され、半導体ウェーハは、半導体ウェーハがチャックからわずかに突出しており、これにより、研磨ドラムのためにアクセス可能であるようにチャックに位置決めされている。前記迎え角は有利には３０〜５０°である。
【００４２】
半導体ウェーハ及び研磨ドラムは、有利には０．１５〜０．４０リットル／ｍｉｎの研磨剤流れを有する研磨剤の連続的な供給下に、所定の圧着圧により互いに押圧される。この場合に圧着圧は、ローラに固定された重りにより調整することができる。有利には圧着圧は２〜４ｋｇが選択される。
【００４３】
有利には半導体ウェーハ若しくは半導体ウェーハを保持するチャックの２〜８回転後には、研磨ドラムと半導体ウェーハとは互いから離隔される。
【００４４】
例：
半導体ウェーハの検査時にエッジ領域内に０．３μｍの大きさ又はこれよりも大きい欠陥部が確認された。それ故、この半導体ウェーハはエッジ研磨により後加工された。この場合に次の最適化された研磨パラメータが調整された：（１回転につき）８５ｓのチャック回転時間、８００ｍｉｎ−１の研磨ドラムの回転数、３ｋｇの圧着圧、４０°の迎え角、 半導体ウェーハ（若しくはチャック）の４完全回転時の０．３０ｌｉｔｅｒ／ｍｉｎの研磨剤流れ。これらの研磨パラメータは、検出された欠陥部の分類に基づき調整された。浴洗浄後のエッジ領域の新たな検査時では、０．３μｍの大きさ以上の欠陥部は確認することができなかった。
【００４５】
エッジ研磨は、半導体ウェーハのエッジを制御する最も重要なプロセスステップである。なぜならば、通常は半導体ウェーハを作製するプロセス順序の中では最後のプロセスステップであり、このプロセスステップでは半導体ウェーハのエッジが直接に加工されるからである。それ故、このプロセスステップ後には半導体ウェーハのエッジ領域のチェック及びプロセス制御が特に重要である。
【００４６】
しかしながら、有利には半導体ウェーハのエッジ領域は、半導体ウェーハのエッジ領域を制御する別のプロセスステップ後にもチェックされ、対応したプロセスステップの制御が行われる。
【００４７】
それ故、半導体ウェーハのエッジ領域を制御する複数のステップを有する、半導体ウェーハを作製する方法では、有利にはこれらそれぞれのプロセスステップ後に、半導体ウェーハのエッジ領域のチェックが検査ユニットにより行われる。この場合に半導体ウェーハのエッジ領域は、エッジと、このエッジに対して３ｍｍの間隔をおいた、表面及び裏面の周辺部領域とを含んでおり、この場合にチェック時には半導体ウェーハの前記エッジ領域内の０．３μｍの大きさ以上の欠陥部が自動的に検出され、分類される。
【００４８】
半導体ウェーハのエッジ領域は、エッジ研磨と並んで別の加工ステップ、特にエッジ研削、エッチング、両面研磨、化学機械研磨又は半導体ウェーハにおけるエピタキシャル析出によって制御される。すなわち、本発明による方法のステップ（ａ）に従って、面取りされエッチングを施されたエッジを有する半導体ウェーハを準備するために用いられる加工ステップによっても、エッジ研磨後にようやく、すなわち、本発明による方法のステップ（ｅ）に従った半導体ウェーハのさらなる加工時に設けられている加工ステップによっても制御される。
【００４９】
有利には、半導体ウェーハのエッジ領域を制御するそれぞれのプロセスステップ後には、半導体ウェーハのエッジ領域のチェックが実施される。
【００５０】
有利には、プロセス処理された半導体ウェーハ全てがチェックされる。
【００５１】
従来技術により公知の検査ユニットの１つ、有利にはドイツ連邦共和国特許公開第１０３５２９３６号明細書につき公知の装置が使用され、これにより、半導体ウェーハのエッジ領域の自動的なチェック及び自動的な欠陥部分類が行われる。調査ユニットは、０．３μｍの大きさ以上の欠陥部を検出することができる。
【００５２】
半導体ウェーハのエッジ領域のチェック時に欠陥部が検出された場合には、できるだけ欠陥部のない半導体ウェーハを作製するという目的で、先行するプロセスステップの制御が実施される。このためには、例えばプロセスパラメータが変更されるか、若しくは最適化される。
【００５３】
有利には、エッジ領域に欠陥部が検出された半導体ウェーハは最適なプロセスパラメータにより後加工される。
【００５４】
後加工が不可能な場合には、その半導体ウェーハは取り除かれる。
【００５５】
有利には全ての半導体ウェーハがチェックされることにより、欠陥部のある半導体ウェーハが後加工されるか、又は取り除かれること、及び半導体ウェーハのエッジ領域のチェックが、エッジ領域の質を制御するそれぞれのプロセスステップ後に行われることにより、本発明による方法により作製された半導体ウェーハ全てが、０．３μｍの大きさ又はそれよりも大きい欠陥部を有していないことを確保することができる。
【００５６】
欠陥部に関する半導体ウェーハのチェックが、エッジ研磨と並んで有利には次のプロセスステップ後に行われる。
【００５７】
エッジ研削後には、半導体ウェーハは有利には研磨欠陥部及び先行するプロセスステップから生じた欠陥部に関して制御される。
【００５８】
有利には、エッチング後に半導体ウェーハはエッチング欠陥部に関してチェックされる。
【００５９】
両面研磨、化学機械研磨後又はエピタキシステップ後には、半導体ウェーハは有利には処理欠陥部、しみ、スクラッチ、粒子、又は粗さに関した不均一性についてチェックされる。
【発明を実施するための最良の形態】
【００６０】
次に例として幾つかのプロセスステップを、この場合にエッジ領域内に生じる欠陥部、これらの欠陥部の原因並びに可能な対応措置に関して説明する。
【００６１】
両面研磨の後には、検査により半導体チップのエッジに沿って接線方向に延びるスクラッチが確認される。このスクラッチは後加工を許容せず、この半導体チップは破損品である。両面研磨後のエッジスクラッチの可能な原因は、研磨機のキャリア内に付着している異物又は半導体材料から紛れ込んだ破片、又はキャリアの収縮したプラスチック層又はこのプラスチック層の部分的な剥離に基づき摩耗したキャリアでもあり得る。プロセス制御を介して修正措置を講じることができる。修正装置とは、例えば研磨機が停止され、研磨パラメータが点検され、研磨機が洗浄されるか、又キャリアが点検され、場合によっては交換されることである。
【００６２】
エッジ面取り後には、検査により半導体ウェーハのエッジの破断が確認される。このような破断の可能な原因は、単結晶からの半導体ウェーハのソーイング若しくは分離時に生じた亀裂であり、この亀裂がエッジ面取り時に破断部にまで拡大されたものであり得る。別の可能な原因は誤った処理でもあり得る。このような破断部は、特に半導体チップにおいては致命的な欠陥である。なぜならば、認識されなかった破断部に基づきこの半導体チップがのちの加工ステップ、例えば両面研磨時に破砕され、この場合に研磨機が損傷され、このことはさらに研磨済みの半導体ウェーハのロット全体が欠陥品となることにつながる恐れがあるからである。
【００６３】
両面研磨後に半導体ウェーハのエッジに粒子が確認された場合には、これらの粒子は後洗浄により問題なしに除去することができる。
【００６４】
半導体ウェーハのエピタキシシャル成層後に、エピタキシ成長せしめられた半導体ウェーハのエッジに積層欠陥部が確認された場合には、後加工は不可能である。当該半導体ウェーハは欠陥品である。積層欠陥部の可能な原因は結晶欠陥部又は結晶格子内の歪みである。プロセス制御の枠内の修正手段は、単結晶の成長プロセスを最適化することである。